Brevet FR2608587A1 — publié le 19880624

Le procédé consiste en l'élimination d'un ou plusieurs compose indésirables dans les effluents d'origine industrielle Cette épuration est effectuée par le passage des effluents industriels dans une colonne contenant du Lithotamnium Calcareum criblé. séché. ayant une granulométrie comprise entre 0,1 mm et 10 mm. L'utilisation de ce produit est connue pour la desacidification des eaux potables, mais jamais un procédé mettent en jeu ce produit n'avait été réalisé pour traiter des effluents industriels pollués par les cations suivants nickel, zinc, cuivre, cadmium fer indium, manganèse. molybdène, cobalt, ruthenium, titane, césium et les anions suivants phosphate, sulfate, fluorure, iodure. Le Lithotamnium Calcareum est une algue calcifièe provenant de la calcification des familles suivantes les Cryptonèmiales. lei Corallinacbes et les Melobosiees, dont les principaux constituent. sont les suivants - Carbonate de calcium 84 S + ou - 4 S - Carbonate de magnesium 1 11% + ou - 3 - Soufre 0,6 S + ou - 0.2 % - Phosphore 0.35 .S + ou - 0.1 % -Chlore 0,2% + ou - 0,15% -Potassium 0.2',, + ou - 0.15 t- -Sodium u.17 + ou - 0.1 -t' et de caractéristiques physiques suivantes Le produi't-naturel, pour être efficace. doit etre crible et seche le manière â ce que les effluents industriels soient en contact intime avec lui La densité apparente est comprise entre 1,04 et 1 1,0s, la densite réelle étant de 2,7 Ce produit a une treks grande porosité. c'est en particulier cette caractéristique qui explique ses performances supérieures comparées au produit de nature chimique similaire utilise antérieurement. Les dimensions du produit naturel peuvent aller Jusqu a 5 cm et plus. Nous avons expliqué que la mise en oeuvre du produit qui permet d'obtenir de bons résultats nécessite un séchage et un criblage du Lithotamnium Calcareum pour avoir une granulométrie comprise entre 0,1 mm et 10 mm et nous avons constaté que les résultats étaient encore meilleurs pour un criblage compris entre 0,5 et 4 mm. Le passage de lteffluent s'effectue dans une colonne garnie de Lithotamnium Calcareum . La structure micro poreuse du produit ainsi que la granulométrie permettent d'obtenir un produit efficace. utilisable industriellement. ce qui n'est pas. le cas avec les produit tels que la chaux. la dolomie. ou la giobertite qui bien qu'utilisés actuellement industriellement se colmatent des la mise en service ou créent une route Dur laquelle ruisselle l'effluent conduisant à une epuration peu performante. L'une des caractéristiques du produit est sa capacité a conserver les impuretes épurées sans les relacher par lixivation Le procedé met en oeuvre une colonne contenant le Lithotammum Calcareum. Le débit du passage des effluents sera fonction de la charge en impuretés des effluents . A titre indicatif une colonne contenant 1 m3 de Lithotamnium calcereum pourra ëtre traversee par un effluent avec un débit d' 1 m3 heure. Dans le cas de charge faible. le débit pourra etre de 10 m3 heure. et dans le cas de charge plus importante il pourra être reduit jusqu'à 0.2 m3 heure. EXEMPLE I Installation de traitement de surface avant peintures utilisant des agents de phosphatations cristallines. De manière a ce que les couches de peinture puissent adhérer -sur les surfaces metalliques acier. aluminium. zinc. il est nécessaire de procéder à la phosphatation de ces surfaces. Cette phosphatation peut effectuer dans des bains dits de pnosphatation cristalline contenant lei ions suivants phosphate. zinc. nickel, fer, titane. manganese. Les produits usages ainsi que les eaux de rincage sont rejetés et de ce fait les phosphates. le zinc. le nickel et le fer doivent être eliminés.Cette opération est effectue par passage dans une colonne de 10 mi de Lithotamnium Calcareum de 1,8 m de diamètre et 4 m de heuteur ave- un debit du passage de l'effluent de 2 m3/Heure et de granulometrie comprise entre 0,2' mm et 4 mm. Le procédé permet d'obtenir les résultats de decontamination suivants Teneur en ppm Teneur en ppm avant traitement apres traitement Fer 25 1 Nickel 24 2 Zinc 55 0,3 Phosphate 72r 42 Titane 12 4 Manganèse 1 7 On note la capacite du produit a effectuer une décontamination simultanee de six constituants. EXEMPLE 2 Installation de traitement de surface avant peintures utilisant des agents de phosphatations amorphes. En utilisant une installation comprenant une colonne de 10 m3 de Lithotamnium Calcareum criblé, séché, d'une granulométrie comprise entre 0,2 et 4 mm,ayant les dimensions suivantes : 1,8 m m de diametre et 4 m de hauteur. Le passage de l'effluent s'effectue dans cette installation avec un débit de 5 m3/Heure. Teneur en ppm Teneur en ppm avant traitement aprés traitement Phosphate 430 32 Fer 48 Molybdène 1 Titane 8 EXEMPLE 3 Installation d'anodisation L'anodisation de l'aluminium nécessite pour les operatlorlr de colmatage a froid l'utilisation de fluorure de nickel ain..i que des phosphates et des sulfates.De maniere a épurer les eaux resultant de ci procede de fabrication, on utilise une colonne de 10 m3 de de Lithotan'iniurn Calcareum de dimensions suivantes 1 .80 m de diamétre et 4 m de hauteur. le passage de l'effluent @effectuant avec un debit de 10 rr-l- .Heure. La granulométrie du Lithotamnium Calcareum est comprise entre 0,1 mm et @ mm. Les résultats de décontamination obtenus. sont les suivantes Teneur en ppm Teneur en ppm avant traitement sprés traitement Phosphate 80 Nickel 3.5 Fluorure 25 Sulfate 10 EXEMPLE 4: Unité d'épuration en industrie agro-alimentaire En brasserie, on utilise de nombreux produits pour l'hygiéne industrielle. Ceux-ci après utilisation sont présents dans les effluents aussi retrouve-t-on les ions phosphates et iodures. ainsi que de faible'-.- quantités de cuivre dans ceux-ci. Les effluents de brasserie résultant des processus de nettoyage passent sur une colonne de 5 m3 de Lithotamnium Calcareum criblé séché, dont les dimensions sont les suivantes . 1,90 m de diamétre et 1,90 m de hauteur. La granulométrie est. comprise entre 0,2 mm et 10 mm Le passage de l'effluent s'effectué avec un débit de 5 m3 heure. On obtient les résultats suivants Teneur en ppm Teneur en ppm avant traitement aprés traitement Phosphate 250 30 Cuivre 3 0,5 lodure 14 1 EXEMPLE 5 Unité de traitement en industrie utilisant des radio-éléments Dans les laboratoires effectuant des analyses radio immunologiques, on utilise de nombreux rsdio-élements en quantité tres faible tel que le cadmium, le césium. le ruthénium. le molgbdene, l'indium, le cobalt. Les eaux provenant du laboratoire sont decontaminees sur une colonne de 1 m3-. de Lithotammum Calcareum ayant une dimension de 0.8 m de diemétre 2 m de hauteur. La gr@nulometrie du Lithoth@mmun Caloareum est de 0,1 @ 2 mm Le debit de passage des effluents est de O 1 m3 heure Les resultets d'efficacite du procede sont les suivants un Drelevement est effectue avant passage Apres evaperation la matiere seche donne au compteur d'impulsion en une derm minute 13215 apre@ passage dans la colonne un prelevement d'un volume identique donne en une demi minute au compteur d'impulsion 185. REVENDICATIONS 1- Procédé d'épuration d'effluents industriels caractérisé par le passage de ces effluents industriels e travers une colonne de Lithotamnium Calcareum criblé et séché. ayant une granulometrie comprise entre 10 mm et 0,1 mm. L'effluent industriel pouvant contenir l'un ou plusieurs des ions suivants nickel. zinc, cuivre,' cadmium. fer. indium, manganèse, molybdène, cobalt, ruthenium, titane, phosphate. sulfate, fluorure, iodure, césium. 2- Procédé d'épuration selon le revendication 1 caractérisé en ce que le Lithotamnium Calcareum crible, séché, et a de préférence une granulométrie comprise entre 0,5 mm et 2 mm. 3-Procédé d'épuration selon les revendications 1 et 2, Caractrise en ce que le passage des effluents est réalisé dans une colonne remplie de Lithotamnium Calcareum crible. séché, dont les dimensions de 1 colonne sont telles que le dismetre soit au plus égal a la hauteur.